(57)【要約】      （修正有）【課題】小さなデバイスチップサイズを有するウエーハでも、分割不良を起こすことなくウエーハをデバイスチップに分割可能なウエーハの加工方法を提供する。【解決手段】第１改質層形成ステップは、第１分割予定ラインＳ１に沿って並ぶ隣接した二つのデバイス１５をグループＧとし、グループＧに対応した領域に沿ってレーザービームを連続して照射した後、第２分割予定ラインＳ２との交差部を超えてこのグループＧの隣のグループＧに対応した領域に沿って再びレーザービームを照射することを繰り返し、一本の第１分割予定ラインＳ１を加工するグループ領域加工ステップと、グループ領域加工ステップを実施した第１分割予定ラインＳ１に隣接した第１分割予定ラインＳ１において、グループ領域加工ステップで設定されたグループＧと１個のデバイスチップ１５分ずらして二つのデバイス１５を１グループとして設定するグループ設定ステップとを含んでいる。【選択図】図６
2014138113.tif 000002
【特許請求の範囲】
【請求項１】
第１の方向に伸長する複数の第１分割予定ラインと該第１分割予定ラインと交差して形成された複数の第２分割予定ラインによって区画された各領域にデバイスが形成されたウエーハを加工するウエーハの加工方法であって、
ウエーハに対して透過性を有する波長のレーザービームの集光点をウエーハの内部に位置付けながら該第１分割予定ラインに沿ってレーザービームを照射して、ウエーハの内部に第１改質層を形成する第１改質層形成ステップと、
該第１改質層形成ステップを実施した後、ウエーハに対して透過性を有する波長のレーザービームの集光点をウエーハの内部に位置付けながら該第２分割予定ラインに沿ってレーザービームを照射して、ウエーハの内部に第２改質層を形成する第２改質層形成ステップと、
該第１及び第２改質層が形成されたウエーハに外力を付与し、該第１及び第２分割予定ラインに沿ってウエーハを個々のデバイスチップへと分割する分割ステップと、を含み、
該第１改質層形成ステップは、
該第１分割予定ラインに沿って並ぶ隣接した二つのデバイスをグループとし、第１グループに対応した領域に沿って該レーザービームを連続して照射した後、該第２分割予定ラインとの交差部を超えて該第１グループの隣の第２グループに対応した領域に沿って再びレーザービームを照射することを繰り返し、一本の該第１分割予定ラインを加工するグループ領域加工ステップと、
該グループ領域加工ステップを実施した該第１分割予定ラインに隣接した第１分割予定ラインにおいて、該グループ領域加工ステップで設定された該グループと１個のデバイスチップ分ずらして該二つのデバイスをグループと設定するグループ設定ステップと、を含み、
該グループ領域加工ステップと該グループ設定ステップとを交互に繰り返して、該第１分割予定ラインを全て加工することを特徴とするウエーハの加工方法。
【請求項２】
前記第２改質層形成ステップでは、
該第２分割予定ラインに沿って該レーザービームを照射する際、該第２分割予定ラインと交差する該第１分割予定ラインに沿って既に前記第１改質層が形成されている領域を除いて該レーザービームを照射する請求項１記載のウエーハの加工方法。
【発明の詳細な説明】
【技術分野】
【０００１】
本発明は、ウエーハの加工方法、特に、ウエーハを個々のデバイスチップに分割するウエーハの加工方法に関する。
【背景技術】
【０００２】
ＩＣ、ＬＳＩ、ＬＥＤ等の複数のデバイスが分割予定ラインによって区画され表面に形成されたシリコンウエーハ、サファイアウエーハ等のウエーハは、加工装置によって個々のデバイスに分割され、分割されたデバイスは携帯電話、パソコン等の各種電子機器に広く利用されている。
【０００３】
ウエーハの分割には、ダイサーと呼ばれる切削装置を用いたダイシング方法が広く採用されている。ダイシング方法では、ダイアモンド等の砥粒を金属や樹脂で固めて厚さ３０μｍ程度とした切削ブレードを、３００００ｒｐｍ程度の高速で回転させつつウエーハへと切り込ませることでウエーハを切削し、個々のデバイスチップへと分割する。
【０００４】
一方、近年では、レーザービームを用いてウエーハを個々のデバイスチップに分割する方法が開発され、実用化されている。レーザービームを用いてウエーハを個々のデバイスチップに分割する方法として、以下に説明する第１及び第２の加工方法が知られている。
【０００５】
第１の加工方法は、ウエーハに対して透過性を有する波長（例えば１０６４ｎｍ）のレーザービームの集光点を分割予定ラインに対応するウエーハの内部に位置付けて、レーザービームを分割予定ラインに沿って照射してウエーハ内部に改質層を形成し、その後分割装置によりウエーハに外力を付与してウエーハを改質層を分割起点として個々のデバイスチップに分割する方法である（例えば、特許第３４０８８０５号参照）。
【０００６】
第２の加工方法は、ウエーハに対して吸収性を有する波長（例えば３５５ｎｍ）のレーザービームの集光点を分割予定ラインに対応する領域に照射してアブレーション加工により加工溝を形成し、その後外力を付与してウエーハを加工溝を分割起点として個々のデバイスチップに分割する方法である（例えば、特開平１０−３０５４２０号参照）。
【０００７】
レーザービームを用いる加工方法は、ダイサーによるダイシング方法に比べて加工速度を早くすることができるとともに、サファイアやＳｉＣ等の硬度の高い素材からなるウエーハであっても比較的容易に加工することができる。
【０００８】
また、改質層又は加工溝を例えば１０μｍ以下等の狭い幅とすることができるので、ダイシング方法で加工する場合に対してウエーハ１枚当たりのデバイス取り量を増やすことができるという利点を有している。
【０００９】
ところが、ウエーハの内部に改質層を形成し、改質層を分割起点にウエーハを個々のデバイスチップに分割する加工方法では、分割予定ラインが蛇行して分割され易い。
【００１０】
その結果、ウエーハは分割予定ラインが交差する近傍において、すでに改質層が形成されている部分へレーザービームを照射するため、改質層が歪んだり十分に形成できない等加工性が損なわれ、チップの分割不良が発生し易いという問題がある。この問題を解決するため、分割予定ラインが交差する部分を除いてレーザービームを照射する加工方法が特許第４７６７７１１号公報で提案されている。
【先行技術文献】
【特許文献】
【００１１】
【特許文献１】特許第３４０８８０５号公報
【特許文献２】特開平１０−３０５４２０号公報
【特許文献３】特許第４７６７７１１号公報
【発明の概要】
【発明が解決しようとする課題】
【００１２】
しかし、分割予定ラインが交差する部分を除いてレーザービームを照射する従来の加工方法では、チップサイズが小さくなると未加工部分の割合が大きくなり、改質層から延びるクラックの交差点付近への伸びが不十分となるため、分割できない部分ができてしまうという課題があった。
【００１３】
本発明はこのような点に鑑みてなされたものであり、その目的とするところは、小さなデバイスチップサイズを有するウエーハでも、分割不良を起こすことなくウエーハをデバイスチップに分割可能なウエーハの加工方法を提供することである。
【課題を解決するための手段】
【００１４】
本発明によると、第１の方向に伸長する複数の第１分割予定ラインと該第１分割予定ラインと交差して形成された複数の第２分割予定ラインによって区画された各領域にデバイスが形成されたウエーハを加工するウエーハの加工方法であって、ウエーハに対して透過性を有する波長のレーザービームの集光点をウエーハの内部に位置付けながら該第１分割予定ラインに沿ってレーザービームを照射して、ウエーハの内部に第１改質層を形成する第１改質層形成ステップと、該第１改質層形成ステップを実施した後、ウエーハに対して透過性を有する波長のレーザービームの集光点をウエーハの内部に位置付けながら該第２分割予定ラインに沿ってレーザービームを照射して、ウエーハの内部に第２改質層を形成する第２改質層形成ステップと、該第１及び第２改質層が形成されたウエーハに外力を付与し、該第１及び第２分割予定ラインに沿ってウエーハを個々のデバイスチップへと分割する分割ステップと、を含み、該第１改質層形成ステップは、該第１分割予定ラインに沿って並ぶ隣接した二つのデバイスをグループとし、第１グループに対応した領域に沿って該レーザービームを連続して照射した後、該第２分割予定ラインとの交差部を超えて該第１グループの隣の第２グループに対応した領域に沿って再びレーザービームを照射することを繰り返し、一本の該第１分割予定ラインを加工するグループ領域加工ステップと、該グループ領域加工ステップを実施した該第１分割予定ラインに隣接した第１分割予定ラインにおいて、該グループ領域加工ステップで設定された該グループと１個のデバイスチップ分ずらして該二つのデバイスをグループと設定するグループ設定ステップと、を含み、該グループ領域加工ステップと該グループ設定ステップとを交互に繰り返して、該第１分割予定ラインを全て加工することを特徴とするウエーハの加工方法が提供される。
【００１５】
好ましくは、前記第２改質層形成ステップでは、該第２分割予定ラインに沿って該レーザービームを照射する際、該第２分割予定ラインと交差する該第１分割予定ラインに沿って既に前記第１改質層が形成されている領域を除いて該レーザービームを照射する。
【発明の効果】
【００１６】
本発明の加工方法によると、一つのデバイスチップにおいて、第１及び第２分割予定ラインに沿ったどちらの方向においても、他方の分割予定ラインに沿った改質層と交差することなく改質層が形成される交差部があるため、良好な加工性を有する改質層を全ての交差部で、且つ第１、第２分割予定ラインのどちらにも形成できるため、ウエーハの分割不良を防止することができる。
【図面の簡単な説明】
【００１７】
【図１】半導体ウエーハの表面側斜視図である。
【図２】外周部が環状フレームに貼着されたダイシングテープに半導体ウエーハの表面側を貼着する様子を示す分解斜視図である。
【図３】レーザービーム照射ユニットのブロック図である。
【図４】第１改質層形成ステップを示す斜視図である。
【図５】第１改質層形成ステップを示す断面図である。
【図６】第１改質層形成ステップが実施されたウエーハの説明図である。
【図７】第１実施形態の第２改質層形成ステップを示す断面図である。
【図８】第１改質層形成ステップ及び第１実施形態の第２改質層形成ステップが実施されたウエーハの説明図である。
【図９】第２実施形態の第２改質層形成ステップを示す断面図である。
【図１０】第１改質層形成ステップ及び第２実施形態の第２改質層形成ステップが実施されたウエーハの説明図である。
【図１１】分割装置の斜視図である。
【図１２】分割ステップを示す断面図である。
【発明を実施するための形態】
【００１８】
以下、本発明の実施形態を図面を参照して詳細に説明する。図１を参照すると、本発明の加工方法の加工対象となる被加工物の一種である半導体ウエーハ（以下、単にウエーハと略称することがある）１１の表面側斜視図が示されている。
【００１９】
ウエーハ１１の表面１１ａにおいては、複数の第１分割予定ライン（ストリート）Ｓ１と複数の第２分割予定ライン（第２ストリート）Ｓ２とが直交して形成されており、第１分割予定ラインＳ１と第２分割予定ラインＳ２とによって区画された各領域にＩＣ、ＬＳＩ等のデバイス１５が形成されている。
【００２０】
本発明の加工方法を実施するのにあたり、図２に示すように、ウエーハ１１の表面１１ａが、外周部が環状フレームＦに貼着された粘着テープであるダイシングテープＴに貼着され、ウエーハ１１の裏面１１ｂが表面に露出する形態とする。
【００２１】
図３を参照すると、本発明の加工方法を実施するのに適したレーザー加工装置のレーザービーム照射ユニット１０のブロック図が示されている。レーザービーム照射ユニット１０は、レーザービーム発生ユニット１２と、集光器１４とから構成される。
【００２２】
レーザービーム発生ユニット１２は、ＹＡＧレーザー又はＹＶＯ４レーザーを発振するレーザー発振器１６と、繰り返し周波数設定手段１８と、パルス幅調整手段２０と、パワー調整手段２２とを含んでいる。
【００２３】
レーザービーム発生ユニット１２のパワー調整手段２２により所定パワーに調整されたパルスレーザービームは、集光器１４のミラー２４で反射され、更に集光用対物レンズ２６によって集光されてチャックテーブル２８に保持されたウエーハ１１に照射される。
【００２４】
次に、図４乃至図１２を参照して、本発明実施形態に係るウエーハ１１の加工方法について詳細に説明する。まず、図４及び図５を参照して、第１改質層形成ステップについて説明する。図４は第１改質層形成ステップを示す斜視図、図５はその断面図である。
【００２５】
第１改質層形成ステップでは、ウエーハ１１に対して透過性を有する波長（例えば１０６４ｎｍ）のレーザービームの集光点を第１分割予定ラインＳ１に対応するウエーハ１１の内部に位置付けて、チャックテーブル２８を矢印Ｘ１方向に移動しながらレーザービームを第１分割予定ラインＳ１に沿って照射してウエーハ１１内部に改質層１７を形成する。図５（Ｂ）で、符号１９はレーザービームの非照射領域を示している。
【００２６】
この第１改質層形成ステップは、図６に示すように、第１分割予定ラインＳ１に沿って並ぶ隣接した二つのデバイスチップ１５をグループＧとし、このグループＧに対応した領域に沿ってレーザービームを連続して照射した後、第２分割予定ラインＳ２との交差部を超えて該グループＧの隣のグループＧに対応した領域に沿って再びレーザービームを照射することを繰り返し、一本の第１分割予定ラインＳ１をレーザー加工するグループ領域加工ステップを含んでいる。
【００２７】
第１改質層形成ステップは更に、グループ領域加工ステップを実施した第１分割予定ラインＳ１に隣接した第１分割予定ラインＳ１において、該グループ領域加工ステップで設定されたグループＧと１個のデバイスチップ分ずらして二つのデバイスチップ１５をグループＧと設定するグループ設定ステップを含んでいる。
【００２８】
そして、第１改質層形成ステップでは、グループ領域加工ステップとグループ設定ステップとを交互に繰り返し、第１の方向に伸長する第１分割予定ラインＳ１を全てレーザー加工してウエーハ１１の内部に第１改質層１７を形成する。
【００２９】
本発明のウエーハの加工方法では、第１改質層形成ステップを実施した後、チャックテーブル２４を９０度回転し、図７に示すように、ウエーハ１１に対して透過性を有する波長（例えば１０６４ｎｍ）のレーザービームの集光点を第２分割予定ラインＳ２に対応するウエーハ１１の内部に位置付けて、チャックテーブル２８を矢印Ｘ１方向に加工送りしてレーザービームを第２分割予定ラインＳ２に沿って照射してウエーハ１１内部に第２改質層１７ａを形成する。
【００３０】
この第２改質層１７ａは第２分割予定ラインＳ２に沿って連続的に形成する。この第２改質層形成ステップを、第２の方向に伸長する第２分割予定ラインＳ２の全てについて実施する。
【００３１】
全ての第１分割予定ラインＳ１に沿ってウエーハ１１内部に第１改質層１７を形成し、チャックテーブル２４を９０度回転してから、全ての第２分割予定ラインＳ２に沿ってウエーハ１１内部に第２改質層１７ａを形成したウエーハ１１の説明図が図８に示されている。
【００３２】
図８から明らかなように、本実施形態のレーザー加工方法では、一つのデバイスチップ１５において、第１及び第２分割予定ラインＳ１，Ｓ２に沿ったどちらの方向においても、他方の分割予定ラインに沿った改質層１７，１７ａと交差することなく改質層１７ａ、１７が形成される交差部があるため、良好な加工性の改質層１７，１７ａを全ての交差部で、且つ第１及び第２分割予定ラインＳ１，Ｓ２のどちらの方向でも形成することができる。従って、後の分割ステップにおいてウエーハ１１の分割不良を防ぐことができる。
【００３３】
次に、図９を参照して、本発明第２実施形態の第２改質層形成ステップについて説明する。この第２実施形態の第２改質層形成ステップでは、チャックテーブル２４を矢印Ｘ１方向に加工送りしながら第２分割予定ラインＳ２に沿ってレーザービームを照射する際に、第２分割予定ラインＳ２と交差する第１分割予定ラインＳ１に沿って第１改質層１７が既に形成されている領域を除いてレーザービームを照射して、ウエーハ１１の内部に第２改質層１７ａを形成する。図９（Ｂ）で、符号１９ａはレーザービームの非照射領域を示している。
【００３４】
図１０を参照すると、全ての第１分割予定ラインＳ１に沿って第１改質層形成ステップを実施した後、チャックテーブル２４を９０度回転してから、全ての第２分割予定ラインＳ２に沿って第２実施形態の第２改質層形成ステップを実施したウエーハ１１の説明図が示されている。
【００３５】
本実施形態のレーザー加工方法では、一つのデバイスチップ１５において、第１及び第２分割予定ラインＳ１，Ｓ２に沿ったどちらの方向においても、他方の分割予定ラインに沿った改質層１７，１７ａと交差することなく改質層１７ａ，１７が形成される交差部が全ての交差部で存在するため、第１実施形態の加工方法と同様に後の分割ステップでのウエーハ１１の分割不良を防ぐことができる。
【００３６】
尚、第１及び第２改質層形成ステップでのレーザー加工条件例は例えば以下の通りである。
【００３７】
光源                    ：ＬＤ励起Ｑスイッチ  Ｎｄ：ＹＶＯ４レーザー
波長                    ：１０６４ｎｍ
平均出力                ：１Ｗ
パルス幅                ：４０ｎｓ
集光スポット径          ：φ１μｍ
繰り返し周波数          ：１００ｋＨｚ
加工送り速度            ：１００ｍｍ／ｓ
【００３８】
第１及び第２改質層形成ステップ実施後、図１１に示す分割装置３０を使用してウエーハ１１に外力を付与し、ウエーハ１１を個々のデバイスチップ１５へと分割する分割ステップを実施する。
【００３９】
図１１に示す分割装置３０は、環状フレームＦを保持するフレーム保持手段３２と、フレーム保持手段３２に保持された環状フレームＦに装着されたダイシングテープＴを拡張するテープ拡張手段３４を具備している。
【００４０】
フレーム保持手段３２は、環状のフレーム保持部材３６と、フレーム保持部材３６の外周に配設された固定手段としての複数のクランプ３８から構成される。フレーム保持部材３６の上面は環状フレームＦを載置する載置面３６ａを形成しており、この載置面３６ａ上に環状フレームＦが載置される。
【００４１】
そして、載置面３６ａ上に載置された環状フレームＦは、クランプ３８によってフレーム保持手段３６に固定される。このように構成されたフレーム保持手段３２はテープ拡張手段３４によって上下方向に移動可能に支持されている。
【００４２】
テープ拡張手段３４は、環状のフレーム保持部材３６の内側に配設された拡張ドラム４０を具備している。拡張ドラム４０の上端は蓋４２で閉鎖されている。この拡張ドラム４０は、環状フレームＦの内径より小さく、環状フレームＦに装着されたダイシングテープＴに貼着されるウエーハ１１の外径より大きい直径を有している。
【００４３】
拡張ドラム４０はその下端に一体的に形成された支持フランジ４４を有している。テープ拡張手段３４は更に、環状のフレーム保持部材３６を上下方向に移動する駆動手段４６を具備している。この駆動手段４６は支持フランジ４４上に配設された複数のエアシリンダ４８から構成されており、そのピストンロッド５０はフレーム保持部材３６の下面に連結されている。
【００４４】
複数のエアシリンダ４８から構成される駆動手段４６は、環状のフレーム保持部材３６を、その載置面３６ａが拡張ドラム４０の上端である蓋４２の表面と略同一高さとなる基準位置と、拡張ドラム４０の上端より所定量下方の拡張位置との間で上下方向に移動する。
【００４５】
以上のように構成された分割装置３０を用いて実施するウエーハ１１の分割工程について図１２を参照して説明する。図１２（Ａ）に示すように、ウエーハ１１をダイシングテープＴを介して支持した環状フレームＦを、フレーム保持部材３６の載置面３６ａ上に載置し、クランプ３８によってフレーム保持部材３６に固定する。この時、フレーム保持部材３６はその載置面３６ａが拡張ドラム４０の上端と略同一高さとなる基準位置に位置付けられる。
【００４６】
次いで、エアシリンダ４８を駆動してフレーム保持部材３６を図１２（Ｂ）に示す拡張位置に下降する。これにより、フレーム保持部材３６の載置面３６ａ上に固定されている環状フレームＦを下降するため、環状フレームＦに装着されたダイシングテープＴは拡張ドラム４０の上端縁に当接して主に半径方向に拡張される。
【００４７】
その結果、ダイシングテープＴに貼着されているウエーハ１１には放射状に引張力が作用する。このようにウエーハ１１に放射状に引張力が作用すると、第１及び第２分割予定ラインＳ１，Ｓ２に沿って形成された改質層１７，１７ａが分割起点となってウエーハ１１が改質層１７，１７ａに沿って分割され、個々のデバイスチップ１５に分割される。
【００４８】
上述した実施形態では、本発明の加工方法の加工対象なるウエーハとして半導体ウエーハ１１について説明したが、被加工物は半導体ウエーハ１１に限定されるものではなく、本発明の加工方法は、光デバイスウエーハ、セラミック基板、ガラス基板等の他の被加工物にも同様に適用可能である。
【符号の説明】
【００４９】
１１    半導体ウエーハ
Ｓ１    第１分割予定ライン
Ｓ２    第２分割予定ライン
１５    デバイス（デバイスチップ）
１０    レーザービーム照射ユニット
１２    レーザービーム発生ユニット
１４    集光器
１７    第１改質層
１７ａ    第２改質層
１９，１９ａ    レーザービーム非照射領域
Ｇ    グループ
２４    チャックテーブル
３０    分割装置
【図１】
2014138113.tif 000003
【図２】
2014138113.tif 000004
【図３】
2014138113.tif 000005
【図４】
2014138113.tif 000006
【図５】
2014138113.tif 000007
【図６】
2014138113.tif 000008
【図７】
2014138113.tif 000009
【図８】
2014138113.tif 000010
【図９】
2014138113.tif 000011
【図１０】
2014138113.tif 000012
【図１１】
2014138113.tif 000013
【図１２】
2014138113.tif 000014